(57)【特許請求の範囲】
【請求項１】
生体適合性金属イオンとノルジヒドログアレチン酸（ＮＤＧＡ）ポリマーとの錯体。
【請求項２】
前記金属イオンが、イオン化銀、イオン化銅およびイオン化白金からなる群より選択される、請求項１に記載の錯体。
【請求項３】
前記金属イオンがイオン化銀である、請求項２に記載の錯体。
【請求項４】
請求項３に記載の錯体を含む、抗菌組成物。
【請求項５】
前記金属イオンがイオン化銅である、請求項２に記載の錯体。
【請求項６】
請求項５に記載の錯体を含む、抗真菌組成物。
【請求項７】
前記金属イオンがイオン化白金である、請求項２に記載の錯体。
【請求項８】
前記イオン化白金がＰｔ２＋である、請求項７に記載の錯体。
【請求項９】
前記イオン化白金がシスプラチンである、請求項７に記載の錯体。
【請求項１０】
シスプラチンで治療可能な癌の治療において使用するための医薬組成物であって、請求項９に記載の錯体を含む医薬組成物。
【発明の詳細な説明】
【技術分野】
【０００１】
本発明は、ＮＤＧＡポリマーおよびこのようなポリマーの金属錯体、好ましくは水性溶媒に不溶性または実質的に不溶性の上記ポリマー金属錯体に関する。本発明はこのほか、このようなポリマーの調製方法および使用方法に関する。
【背景技術】
【０００２】
（最新技術）
ノルジヒドログアレチン酸（ＮＤＧＡ）は式：
【化１】
0006388639.tif 000002
によって表される化合物である。
【０００３】
Ｋｏｏｂらは、様々な生物医学的用途のためのコラーゲン線維と重合し架橋したノルジヒドログアイアレチン酸（ＮＤＧＡ）を作製する方法について記載されており、その一部のものは引張り強度が天然の腱とほぼ等しい（例えば、約９１ＭＰａ）。例えば、ＫｏｏｂおよびＨｅｒｎａｎｄｅｚ，Ｍａｔｅｒｉａｌ  ｐｒｏｐｅｒｔｉｅｓ  ｏｆ  ｐｏｌｙｍｅｒｉｚｅｄ  ＮＤＧＡ−ｃｏｌｌａｇｅｎ  ｃｏｍｐｏｓｉｔｅ  ｆｉｂｅｒｓ：ｄｅｖｅｌｏｐｍｅｎｔ  ｏｆ  ｂｉｏｌｏｇｉｃａｌｌｙ  ｂａｓｅｄ  ｔｅｎｄｏｎ  ｃｏｎｓｔｒｕｃｔｓ，Ｂｉｏｍａｔｅｒｉａｌｓ  ２００２  Ｊａｎ；２３（１）：２０３−１２；ならびに米国特許第６，５６５，９６０号（それぞれその全体が参照により組み込まれる）を参照されたい。
【発明の概要】
【０００４】
本明細書には、ＮＤＧＡポリマーおよびこのようなポリマーの金属錯体、好ましくは、生体適合性で水性溶媒に不溶性または実質的に不溶性の上記ポリマー金属錯体ならびにこれを作製する工程が提供される。本発明には生体適合性で様々な酸化状態の様々な金属が有用であり、このことは本開示を読めば当業者には明らかになるであろう。本明細書に記載されるＮＤＧＡポリマーは、ＮＤＧＡのホモポリマーまたはＮＤＧＡと生体適合性モノマーもしくはこのようなモノマーの混合物とのコポリマーであるのが好ましい。
【０００５】
一態様では、本発明は少なくとも一部がＮＤＧＡポリマーと錯体を形成した金属原子を含む金属−ノルジヒドログアレチン酸（ＮＤＧＡ）ポリマーを提供し、ここでは、ＮＤＧＡポリマーの分子量が約１４，０００以上であり、金属ＮＤＧＡポリマーが水性溶媒に不溶性または実質的に不溶性である。一実施形態では、ポリマーの分子量は約１４，０００〜約５００，０００、好ましくは約１４，０００〜約１００，０００の範囲内にある。ポリマーの分子量は、それが数平均に基づくものであるのか、重量平均に基づくものであるのかとは無関係であるが、数平均分子量が好ましい。
【０００６】
別の態様では、ＮＤＧＡの酸化および重合に適した条件下、好ましくは水性媒体中でＮＤＧＡモノマーを酸化することを含む方法によってＮＤＧＡ−ポリマーを調製する。一実施形態では、この方法は、反応混合物の分子量が１４，０００未満の未反応のモノマーおよびオリゴマーを含めた低分子量の成分からＮＤＧＡポリマーを分離することをさらに含む。
【０００７】
一実施形態では、生体適合性のポリマー金属錯体はイオン化銀を含む。別の実施形態では、イオン化銀は少なくとも一部がＮＤＧＡポリマーのベンゾキノンおよび／または１，２−ジヒドロキシフェニル部分にキレートされているが、イオン化銅およびイオン化白金などの他の適切な生体適合性イオンを使用することができる。
【０００８】
一実施形態では、金属−ＮＤＧＡポリマーは粉末形態、微粉形態または懸濁形態（水溶液中など）で提供される。
【０００９】
別の態様では、本発明は金属−ノルジヒドログアレチン酸（ＮＤＧＡ）ポリマーを沈殿させる工程を提供し、この工程は、生体適合性金属イオンの少なくとも一部がＮＤＧＡポリマーにキレートされる条件下で、前記イオンとポリマーとを接触させることを含む。
【００１０】
一実施形態では、接触を水性溶媒中で実施する。別の実施形態では、金属イオンはイオン化銀である。別の実施形態では、金属は、少なくとも一部がＮＤＧＡポリマーのベンゾキノンおよび／または１，２−ジヒドロキシフェニル部分にキレートしたイオン化銀である。別の実施形態では、接触をｉｎ  ｖｉｔｒｏで実施する。
【００１１】
上に述べた態様および実施形態の範囲内にある様々な実施形態では、好ましい生体適合性金属イオンは抗菌性、抗真菌性および／または抗癌性を有するものである。このような金属イオンは当業者に周知である。一実施形態では、抗菌性金属は銀、好ましくは銀（Ｉ）である。別の実施形態では、抗真菌性金属は銅、好ましくは銅（ＩＩ）である。別の実施形態では、抗癌性金属は白金、好ましくは白金（ＩＩ）である。
【発明を実施するための形態】
【００１２】
（発明の詳細な説明）
本発明は、部分的にはＮＤＧＡポリマーおよびその金属錯体に関する。本発明を詳細に説明する前に以下の用語を定義する。
【００１３】
数値表示、例えばｐＨ、温度、時間、濃度および重量はいずれも、それぞれの範囲を含む近似値であり、通常、必要に応じて０．１、１．０または１０．０の（＋）または（−）の増分で変化し得る。あらゆる数値表示には前に「約」という用語があるものと理解してよい。
【００１４】
本明細書で使用される単数形「ａ」、「ａｎ」および「ｔｈｅ」には、文脈からそうでないことが明らかでない限り複数形も包含されるものとする。
【００１５】
「〜を含む」という用語は、列挙されるいずれの要素も必ず包含され、その他の要素は任意選択で包含され得ることを意味する。「〜から実質的になる」は、列挙されるいずれの要素も必ず包含され、列挙される要素の基礎となる新規な性質に物理的な影響を及ぼし得る要素は除外され、その他の要素は任意選択で包含され得ることを意味する。「〜からなる」は、列挙される要素以外の要素がすべて除外されることを意味する。上記の各用語によって明示される実施形態は、本発明の範囲内にある。
【００１６】
「水性溶媒」という用語は、水が成分として、好ましくは唯一最も多い液体成分として、より好ましくは主要な液体成分として含まれ、溶媒の液体成分の５０％超を占める液体または溶液を意味する。水性溶媒の非限定的な例にはリン酸緩衝生理食塩水またはＰＢＳがある。血液は水性溶媒のまた別の非限定的な例である。
【００１７】
「錯体を形成した」という用語は、ＮＤＧＡ部分またはその酸化もしくはポリマー化された形態と結合し錯体を形成した金属イオンを意味する。錯体形成には通常、イオン結合が含まれる。金属原子はほかにも、２つ以上の結合点を介して錯体を形成することが可能であり、したがって「キレートされ」得る。
【００１８】
溶媒に「実質的に不溶性である」という用語は、金属−ＮＤＧＡポリマーがその溶媒から沈殿することを意味する。
【００１９】
ＮＤＧＡ重合および金属錯体形成
ＮＤＧＡ重合は通常、例えば空気、酸素、オゾンなどの酸化剤の存在下で進行する。１つの好ましい工程では、ＮＤＧＡを溶液のｐＨが７．５超のＮａＯＨまたはＫＯＨ溶液などのアルカリ水溶液に溶かし、任意選択でその溶液または混合物に酸化剤を加えるか、通過させる（吹き込む）。ＮＤＧＡポリマーは暗赤色の混合物を形成する。透析によりＮＤＧＡポリマーから低分子量のオリゴマーおよび未反応のＮＤＧＡモノマーを分離して、ＮＤＧＡポリマーから分子量が１４，０００以下のオリゴマーを除去する。
【００２０】
理論に束縛されるものではないが、酸化の際に、以下の例示的で非限定的なラジカルが形成されることが考えられる：
【化２】
0006388639.tif 000003
【００２１】
酸素系または炭素系求核ラジカルがキノンのα、β不飽和求電子中心と反応してＮＤＧＡポリマーを形成し：
【化３】
0006388639.tif 000004
次いで、上記のように分離する。
【００２２】
上記のように形成されたＮＤＧＡポリマーの混合物または溶液を、金属−ＮＤＧＡポリマーが形成されて溶液から沈殿する条件下で適切な生体適合性金属イオンと混合する。好ましい生体適合性金属イオンは抗菌性、抗真菌性および／または抗癌性を有するものである。このような金属イオンは当業者に周知である。一実施形態では、抗菌性金属は銀、好ましくは銀（Ｉ）である。別の実施形態では、抗真菌性金属は銅、好ましくは銅（ＩＩ）である。別の実施形態では、抗癌性金属は白金、好ましくは白金（ＩＩ）である。一実施形態では、イオン性白金はシスプラチンである。
【００２３】
金属−ＮＤＧＡポリマーは様々な用途に使用することが可能である。一実施形態では、本発明は、シスプラチンで治療可能な癌細胞を治療する方法を提供し、この方法は、前記癌細胞に十分な量のシスプラチンとＮＤＧＡポリマーとの錯体を接触させることを含む。別の実施形態では、抗菌法が提供され、この方法は、微生物に銀とＮＤＧＡポリマーとの錯体を接触させることを含む。さらに別の実施形態では、抗真菌法が提供され、この方法は、真菌に銅とＮＤＧＡポリマーとの錯体を接触させることを含む。
【実施例】
【００２４】
本発明の銀−ＮＤＧＡ−ビスキノンポリマー錯体の調製
０．４Ｍ  ＮａＯＨ溶液にＮＤＧＡを溶かすことによって、単量体ＮＤＧＡ（３０ｍｇ／ｍＬ）１００ｍＬを調製した。このＮＤＧＡ溶液を直ちにｐＨ７．０の０．１Ｍ  ＮａＨ２ＰＯ４  ９００ｍＬに加え、十分にかき混ぜた。次いで、得られた混合物のｐＨを約１０．０〜１１．０に調整した。ＮＤＧＡ、ＮａＯＨの濃度、ＮａＯＨのモル濃度ならびにＮａＨ２ＰＯ４のモル濃度およびｐＨを変化させて、最終ｐＨが約１０．０〜約１１．０の反応混合物を得ることができる。反応混合物を室温で２４時間、連続してかき混ぜながらインキュベートした。次いで、得られた溶液をＭＷカットオフが１２，０００〜１４，０００の透析チューブで水に対して完全に透析した。ＮＤＧＡはオルト−カテコールを２つ含む低分子量のジ−カテコールである。ＮＤＧＡの２つのカテコールは、中性またはアルカリ性のｐＨで自己酸化を受けて反応性キノンを生成する。次いで、２つのキノンがアリールオキシフリーラジカル形成および酸化カップリングによってカップリングし、それぞれの末端にビスキノン架橋を形成する。ＮＤＧＡは大きい架橋ビスキノンポリマー網目構造を形成し続ける。一実施形態では、このポリマー溶液を金属イオンに曝露する前に直接使用して組織を治療し得る。別の実施形態では、このポリマー溶液に適切な量の酢酸銀などの銀（Ｉ）塩を加えて銀−ＮＤＧＡビスキノンポリマーを沈殿させる。この沈殿をろ過によって分離し、任意選択で真空乾燥させ、ｅビーム照射などのしかるべき条件下で滅菌する。
【００２５】
本発明の銀−ＮＤＧＡ−ビスキノンポリマー錯体を有する組織／生体材料の調製
乾燥組織をはじめとする生体材料をＮＤＧＡビスキノンポリマーの溶液（水溶液など）中で水和させる。組織／生体材料を溶液から取り出し、余分な溶液を拭き取った後、所望の濃度の酢酸銀などの銀（Ｉ）塩の水溶液に入れる。組織／生体材料内に銀が拡散するにつれて、銀−ＮＤＧＡポリマーが材料内で沈殿することにより銀の貯留物が形成される。次いで、この組織／生体材料を乾燥させ、包装する。
【００２６】
別の実施形態では、乾燥組織をはじめとする生体材料をポリマーが組織内に拡散するのに十分な時間だけ銀−ＮＤＧＡビスキノンポリマーの溶液に入れた後、乾燥させ、包装する。
【００２７】
（有用性）
金属−ＮＤＧＡポリマーおよびその粉末形態、微粉形態はじめとする形態は、抗菌性金属、抗真菌性金属、抗癌性金属をはじめとする治療に有用な金属を、微生物、真菌もしくは癌を含む所望の部位またはその金属を必要とする部位に送達するのに有用である。このような金属−ＮＤＧＡポリマーは少なくとも実質的には体液に不溶性であるため、体液がこれを所望の部位から運び去ることはなく、したがって、所望の部位での治療効果が大きくなり、罹患していない正常組織における不必要な副作用が減少すると考えられる。